【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
マグネシウムまたはマグネシウム合金の表面上に視認可能な非クロメート化成被覆を形成する方法であって、
ａ）マグネシウムまたはマグネシウム合金の清浄な表面を提供するステップと、
ｂ）前記表面を処理溶液と接触させるステップと、を含み、
ｃ）その際、前記処理溶液が、０．５から５の範囲のｐＨを有し、
ｉ．少なくとも１つのフルオロケイ素酸と、
ｉｉ．少なくとも１つの水溶性ｐＨ調整剤と、
ｉｉｉ．随意的に、少なくとも１つの界面活性剤と、
ｉｖ．随意的に、陽イオンまたは少なくとも１つの化合物あるいはこれらの任意の組合わせとしてのアルミニウムとを含む水溶液または水性分散液であり、
ｐＨ調整剤が、少なくとも１つのアミノ基を有する、少なくとも１つのウレイド基を有する、少なくとも１つのイミノ基を有する、またはこれらの基の任意の混合物を有する物質から選択された少なくとも１つのアルカリシラン／シラノール／シロキサン／ポリシロキサンであり、
ｄ）その際、視認可能な被覆が、処理溶液を用いて形成され、かつ随意的に、ステップｅ）、またはステップｅ）、ｆ）、および随意的に任意の他のステップにおいて、少なくとも１つの他の被覆をそれぞれ適用してよい方法。
【請求項２】
溶液中の少なくとも１つのフルオロケイ素酸の濃度が、１ｇ／ｌから１００ｇ／ｌの範囲にある、請求項１に記載の方法。
【請求項３】
更なるｐＨ調整剤が、ＮＨ４ＯＨ、ＬｉＯＨ、ＮａＯＨ、ＫＯＨ、Ｃａ（ＯＨ）２、任意のアミンに基づく少なくとも１つの化合物、任意のイミンに基づく少なくとも１つの化合物、任意のアミドに基づく少なくとも１つの化合物、および任意のイミドに基づく少なくとも１つの化合物からなる群から選択される、請求項１または２に記載の方法。
【請求項４】
少なくとも１つのアルカリシラン／シラノール／シロキサン／ポリシロキサンに基づくｐＨ調整剤が、
アミノアルキルトリアルコキシシラン、
アミノアルキルアミノアルキルトリアルコキシシラン、
トリアミノ官能性シラン、
ビス−トリアルコキシシリルアルキルアミン、
（ガンマ−トリアルコキシシリルアルキル）ジアルキレントリアミン、
Ｎ−（アミノアルキル）−アミノアルキルアルキルジアルコキシシラン、
Ｎ−フェニル−アミノアルキルトリアルコキシシラン、
Ｎ−アルキル−アミノイソアルキルトリアルコキシシラン、
４−アミノ−ジアルキルアルキルトリアルコキシシラン、
４−アミノ−ジアルキルアルキルアルキルジアルコキシシラン、
ポリアミノアルキルアルキルジアルコキシシラン、
ウレイドアルキルトリアルコキシシラン、ならびに、
それらの対応するシラノール、シロキサン、およびポリシロキサンからなる群から選択される、請求項１から３のいずれかに記載の方法。
【請求項５】
少なくとも１つの界面活性剤が、長さが中程度または長さが長い少なくとも１つの鎖の分子を有する両性界面活性剤、陰イオン性界面活性剤、陽イオン性界面活性剤、および非イオン性界面活性剤からなる群から選択される、請求項１から４のいずれかに記載の方法。
【請求項６】
処理溶液が、最大１５０００の炭素原子を有するエチレンオキシドおよびプロピレンオキシドモノマー基から選択された３から１００のモノマー基を有する少なくとも１つの非イオン性界面活性剤を含み、その際、界面活性剤が、少なくとも１つの長鎖を含み、それは、エチレンオキシドモノマー基、プロピレンオキシドモノマー基、ブロックコポリマー、またはその任意の組合わせの短鎖、二重鎖、多重鎖、規則的もしくは不規則的な配置であってよく、少なくとも１つの鎖が、より大きな側鎖を有さないまたは有する直鎖であってよく、かつ、界面活性剤は、随意的に、６から２４の炭素原子を有するアルキル基を有してよい、請求項１から５のいずれかに記載の方法。
【請求項７】
処理溶液が、各鎖において４から１８の範囲の平均数の炭素原子を有し、互いに独立していてよく、直鎖または分枝鎖であってもよい少なくとも１つの鎖を有するアルキル基（飽和または不飽和）を有するアルキルポリグリコシドから選択される少なくとも１つの非イオン性界面活性剤を含み、かつ、界面活性剤が、１単位から５単位の平均数の少なくとも１つのグルコシドを有し、その際、少なくとも１つのグルコシドの単位が、グルコシドによりアルキル基に結合されていてよい、請求項１から６のいずれかに記載の方法。
【請求項８】
処理溶液が、ポリオキシエチレンオレイルエーテル、ポリオキシエチレンセチルエーテル、ポリオキシエチレンステアリルエーテル、およびポリオキシエチレンドデシルエーテルからなる群から選択される少なくとも１つの界面活性剤を含む、請求項１から７のいずれかに記載の方法。
【請求項９】
処理溶液が、少なくとも１つのポリオキシアルキレンエーテルを含む、請求項１から８のいずれかに記載の方法。
【請求項１０】
処理溶液が、０．００５ｇ／ｌから３ｇ／ｌの範囲の濃度で少なくとも１つの界面活性剤を含む、請求項１から９のいずれかに記載の方法。
【請求項１１】
処理溶液が、アルミニウムフッ化物ＡｌＦ３として計算される０．１ｇ／ｌから５０ｇ／ｌの範囲の濃度において、アルミニウム陽イオンまたはアルミニウム化合物あるいはこれらの任意の化合物を含む、請求項１から１０のいずれかに記載の方法。
【請求項１２】
ホウ素、チタン、ハフニウム、およびジルコニウムからなる群から選択された陽イオンまたはその少なくとも１つの化合物あるいは任意の組合わせの量が、処理溶液に添加され、または含まれていてよい、請求項１から１１のいずれかに記載の方法。
【請求項１３】
処理溶液で表面を被覆する前に、少なくとも１つの酸性エッチング溶液、少なくとも１つの洗浄溶液、少なくとも１つの脱酸素剤溶液、または少なくとも１つの洗浄剤、および少なくとも１つの脱酸素剤溶液で表面を処置する、請求項１から１２のいずれかに記載の方法。
【請求項１４】
処理溶液の適用前または適用後に、純水またはシラン含有封止組成物などの少なくとも１つの洗浄液を適用してよい、請求項１から１３のいずれかに記載の方法。
【請求項１５】
処理溶液による化成被覆の形成に続き、少なくとも１つの有機ポリマー化合物を被覆表面に適用するために、方法工程ｅ）、ｆ）、ｇ）、ｈ）、ｉ）、または英数字の順序でのその任意の組み合わせがあり、その際、ポリマーが、塗料、電気被覆塗料、粉末塗料、自己潤滑剤含有組成物、接着剤、およびゴム・ポリマーからなる群から選択される、請求項１から１４のいずれかに記載の方法。
【請求項１６】
処理溶液による化成被覆の形成に続く工程において、少なくとも１つのシラン／シラノール／シロキサン／ポリシロキサン含有液体封止組成物、または少なくとも１つの自己潤滑剤含有組成物を、処理溶液で被覆された表面または任意の他の適用された被覆に適用するために、方法工程ｅ）またはｆ）がある、請求項１から１５のいずれかに記載の方法。
【請求項１７】
処理溶液による化成被覆の形成に続いて、少なくとも１つのフルオロポリマー含有組成物を被覆表面に適用するために、方法工程ｅ）またはｆ）がある、請求項１から１６のいずれかに記載の方法。
【請求項１８】
少なくとも１つのポリテトラフルオロエチレン（ＰＴＦＥ）ポリマーを含むフルオロポリマー組成物が適用される、請求項１から１７のいずれかに記載の方法。
【請求項１９】
封止組成物が、化成被覆またはフルオロポリマー被覆にさらに適用され、その際、封止組成物が、少なくとも１つのシラン／シラノール／シロキサン／ポリシロキサンを含む水溶液、分散液、またはエマルジョン、あるいはその任意の組み合わせである、請求項１から１８のいずれかに記載の方法。
【請求項２０】
以下の、
ビス−トリアルコキシシリルプロピルポリスルファン、
少なくとも１つのフルオロアルキル基を含有するシラン、ならびに、
それらの対応するシラノール、シロキサン、およびポリシロキサンからなる群から選択された少なくとも１つのシラン／シラノール／シロキサン／ポリシロキサンを含む封止組成物が、さらに適用される、請求項１から１９のいずれかに記載の方法。
【請求項２１】
処理溶液が、金属表面に適用する間に１０℃から７０℃の範囲の温度で維持される、請求項１から２０のいずれかに記載の方法。
【請求項２２】
処理溶液が、０．５分から２５分の範囲の時間で金属表面上に適用される、請求項１から２１のいずれかに記載の方法。
【請求項２３】
フルオロポリマー組成物がさらに適用される、請求項１から２２のいずれかに記載の方法。
【請求項２４】
シラン含有封止組成物がさらに適用される、請求項１から２３のいずれかに記載の方法。
【請求項２５】
潤滑剤、あるいは潤滑剤を含む組成物、または潤滑剤として有効な組成物がさらに適用される、請求項１から２４のいずれかに記載の方法。
【請求項２６】
請求項１から２２のいずれかに記載の方法によって生成された視認可能な非クロメート化成被覆。
【請求項２７】
少なくとも１つの金属が、マグネシウムまたはマグネシウム合金の表面に含まれる金属から選択される、少なくとも１つの金属化合物を含み、フッ素およびアルミニウムならびに随意的にケイ素をさらに含む組成物を有する、請求項２６に記載の視認可能な非クロメート化成被覆。
【請求項２８】
航空機、航空宇宙産業、ミサイル、車両、列車、電子デバイス、装置、建築物、軍事機器、またはスポーツ機器のための、請求項１から２５のいずれかに記載の方法によって形成される少なくとも１つの被覆で被覆されるマグネシウムまたは任意のマグネシウム合金の表面を、金属表面の少なくとも一部上に有する物品を使用する方法。